(57)【要約】      （修正有）【課題】柔軟性に優れるとともに、耐燃料透過性にも優れた、燃料系ホース用熱可塑性エラストマー体を提供する。【解決手段】下記の（Ａ）〜（Ｄ）を必須成分とする熱可塑性エラストマー組成物中の（Ｂ）を（Ｄ）により動的架橋してなる燃料系ホース用熱可塑性エラストマー体であって、（Ａ）からなるマトリックス１中に、（Ｂ）を主成分とする島構造２と、（Ｃ）を主成分とする微粒子３とがそれぞれ分散して分散しており、上記島構造２の平均粒径が０．１μｍ以上１μｍ未満の範囲に設定されている。（Ａ）末端にアミノ基を有するポリアミド樹脂。（Ｂ）アクリロニトリル−ブタジエンゴム等の架橋ゴム。（Ｃ）上記（Ａ）中のアミノ基と反応する官能基を有する非架橋ゴム。（Ｄ）特定の化学構造のフェノール樹脂およびその水酸基が臭素化された臭化フェノール樹脂の少なくとも一方からなるフェノール樹脂系架橋剤。【選択図】図１
2008031350.tif 000002
【特許請求の範囲】
【請求項１】
下記の（Ａ）〜（Ｄ）を必須成分とし、（Ｂ）の重量割合が（Ａ）よりも多い熱可塑性エラストマー組成物中の（Ｂ）を（Ｄ）により動的架橋してなる燃料系ホース用熱可塑性エラストマー体であって、（Ａ）からなるマトリックス中に、（Ｂ）を主成分とする島構造と、（Ｃ）を主成分とする微粒子とがそれぞれ分散しており、上記島構造の平均粒径が０．１μｍ以上１μｍ未満の範囲に設定されていることを特徴とする燃料系ホース用熱可塑性エラストマー体。
（Ａ）末端にアミノ基を有するポリアミド樹脂。
（Ｂ）アクリロニトリル−ブタジエンゴム，水素化アクリロニトリル−ブタジエンゴム，ブチルゴムおよびハロゲン化ブチルゴムからなる群から選ばれた少なくとも一つの架橋ゴム。
（Ｃ）上記（Ａ）中のアミノ基と反応する官能基を有する非架橋ゴム。
（Ｄ）下記の一般式（１）で表されるフェノール樹脂およびその水酸基が臭素化された臭化フェノール樹脂の少なくとも一方からなるフェノール樹脂系架橋剤。
【化１】
2008031350.tif 000008
【請求項２】
上記（Ｄ）の配合量が、（Ａ）と（Ｂ）との合計１００重量部に対して１〜１０重量部の範囲に設定されている請求項１記載の燃料系ホース用熱可塑性エラストマー体。
【請求項３】
上記（Ａ）と（Ｂ）との重量混合比が、（Ａ）／（Ｂ）＝４５／５５〜１０／９０の範囲に設定されている請求項１または２記載の燃料系ホース用熱可塑性エラストマー体。
【請求項４】
上記（Ｃ）の非架橋ゴムが、エポキシ基，無水マレイン酸基およびカルボキシル基からなる群から選ばれた少なくとも一つの官能基を有するゴムである請求項１〜３のいずれか一項に記載の燃料系ホース用熱可塑性エラストマー体。
【請求項５】
上記（Ｃ）の配合量が、（Ａ）と（Ｂ）との合計１００重量部に対して１〜３０重量部の範囲に設定されている請求項１〜４のいずれか一項に記載の燃料系ホース用熱可塑性エラストマー体。
【請求項６】
上記（Ｃ）を主成分とする微粒子の平均粒径が１μｍ以下である請求項１〜５のいずれか一項に記載の燃料系ホース用熱可塑性エラストマー体。
【請求項７】
請求項１〜６のいずれか一項に記載の燃料系ホース用熱可塑性エラストマー体の製法であって、上記（Ａ）と（Ｃ）とを混練し両者を反応させて（Ｃ）を主成分とする微粒子を形成した後、これに（Ｂ）と（Ｄ）とを混合し（Ｂ）を（Ｄ）により動的架橋することを特徴とする燃料系ホース用熱可塑性エラストマー体の製法。
【発明の詳細な説明】
【技術分野】
【０００１】
本発明は、燃料系ホース用熱可塑性エラストマー体およびその製法に関するものであり、詳しくは、自動車等の燃料〔ガソリン、アルコール混合ガソリン（ガソホール）、アルコール、水素、軽油、ジメチルエーテル、ＬＰＧ、ＣＮＧ等〕の輸送ホース等に用いられる、燃料系ホース用熱可塑性エラストマー体およびその製法に関するものである。
【背景技術】
【０００２】
従来より、ガソリン燃料ホース等の燃料系ホースの材料として、アクリロニトリル−ブタジエンゴム（ＮＢＲ）とポリ塩化ビニル（ＰＶＣ）とのブレンドゴム（ＮＢＲ−ＰＶＣ）が用いられている（特許文献１）。このブレンドゴム（ＮＢＲ−ＰＶＣ）は、耐ガソリン透過性や耐オゾン性に優れている。しかし、上記燃料系ホースは、環境負荷物質であるＰＶＣを含んでいることから、ホースを焼却廃棄等する際に塩素化合物の発生が懸念されるとともに、低温性（−３０℃程度の極寒地での使用時におけるホースのシール性）にも劣るといった問題もある。
【０００３】
一方、上記のようなブレンドゴム等では対処できないレベルの耐ガソリン透過性が要求される場合は、通常、ゴムタイプではなく、ポリアミド樹脂等の樹脂タイプのホースが用いられる。この樹脂タイプのホースとしては、例えば、ポリアミド樹脂をマトリックス（海構造）とし、その中にＮＢＲを島構造として分散させた熱可塑性エラストマー組成物を使用したホースが提案されている（特許文献２）。このホースは、その材料中にＰＶＣ等の塩素発生物質を含有しておらず、また、ポリアミド樹脂をマトリックスとしていることから耐ガソリン透過性等に優れるとともに、マトリックス中にＮＢＲを分散させていることから、ある程度の柔軟性を確保することが可能である。しかし、マトリックス中にＮＢＲを分散させるだけでは、耐ガソリン透過性等を確保しつつ、所望の柔軟性を得るには限界があり、未だ改善の余地がある。
【０００４】
そこで、本発明者らは、上記問題を解決するため、特定のポリアミド樹脂マトリックス中に、ＮＢＲ等の島構造を分散させるとともに、アクリルゴム等の非架橋ゴムを主成分とする微粒子を分散させた熱可塑性エラストマーを提案した（特許文献３）。
【０００５】
【特許文献１】特許第２９３２９８０号公報
【特許文献２】特開２００１−４９０３７号公報
【特許文献３】特開２００６−７７０９０号公報
【発明の開示】
【発明が解決しようとする課題】
【０００６】
しかしながら、上記特許文献３に記載の熱可塑性エラストマーは、硫黄や有機過酸化物を用いて架橋しているため、柔軟性の点で改善の余地があり、柔軟性の高い要求特性に充分に応えられなかった。
【０００７】
本発明は、このような事情に鑑みなされたもので、柔軟性に優れるとともに、耐燃料透過性にも優れた、燃料系ホース用熱可塑性エラストマー体およびその製法の提供をその目的とする。
【課題を解決するための手段】
【０００８】
上記の目的を達成するため、本発明は、下記の（Ａ）〜（Ｄ）を必須成分とし、（Ｂ）の重量割合が（Ａ）よりも多い熱可塑性エラストマー組成物中の（Ｂ）を（Ｄ）により動的架橋してなる燃料系ホース用熱可塑性エラストマー体であって、（Ａ）からなるマトリックス中に、（Ｂ）を主成分とする島構造と、（Ｃ）を主成分とする微粒子とがそれぞれ分散しており、上記島構造の平均粒径が０．１μｍ以上１μｍ未満の範囲に設定されている燃料系ホース用熱可塑性エラストマー体を第１の要旨とする。
（Ａ）末端にアミノ基を有するポリアミド樹脂。
（Ｂ）アクリロニトリル−ブタジエンゴム，水素化アクリロニトリル−ブタジエンゴム，ブチルゴムおよびハロゲン化ブチルゴムからなる群から選ばれた少なくとも一つの架橋ゴム。
（Ｃ）上記（Ａ）中のアミノ基と反応する官能基を有する非架橋ゴム。
（Ｄ）下記の一般式（１）で表されるフェノール樹脂およびその水酸基が臭素化された臭化フェノール樹脂の少なくとも一方からなるフェノール樹脂系架橋剤。
【０００９】
【化１】
2008031350.tif 000003
【００１０】
また、本発明は、上記燃料系ホース用熱可塑性エラストマー体の製法であって、上記（Ａ）と（Ｃ）とを混練し両者を反応させて（Ｃ）を主成分とする微粒子を形成した後、これに（Ｂ）と（Ｄ）とを混合し（Ｂ）を（Ｄ）により動的架橋する燃料系ホース用熱可塑性エラストマー体の製法を第２の要旨とする。
【００１１】
本発明者らは、発明者自身の出願に係る前記特許文献３の発明内容について、柔軟性等の改良を図るためさらに実験を重ねたところ、従来の硫黄架橋剤や過酸化物架橋剤に代えて、特定のフェノール樹脂系架橋剤を用いて動的架橋させることが極めて有効であることを見いだし本発明に到達した。すなわち、前記一般式（１）で表されるフェノール樹脂およびその水酸基が臭素化された臭化フェノール樹脂の少なくとも一方からなるフェノール樹脂系架橋剤を用いて、ＮＢＲ等の架橋ゴムを混練しながら動的架橋すると、架橋速度が非常に遅くなるため、架橋ゴムが粉砕されて細かくなりやすい。そのため、特定のポリアミド樹脂からなるマトリックス（海構造：連続相）中に分散している、架橋ゴムを主成分とする島構造（分散相）の表面積が増大し、熱可塑性エラストマー体の柔軟性が向上すると思われる。
【００１２】
なお、本発明において動的架橋とは、熱可塑性エラストマー組成物をミキサーやニーダー等の混練機中で混合攪拌する際に行う架橋をいい、通常の金型を用いて行う型架橋と区別して一般に「動的架橋」と呼ばれているものと同義である。
【発明の効果】
【００１３】
本発明の燃料系ホース用熱可塑性エラストマー体は、前記一般式（１）で表されるフェノール樹脂およびその水酸基が臭素化された臭化フェノール樹脂の少なくとも一方からなるフェノール樹脂系架橋剤を用いているため、架橋速度が非常に遅くなるとともに、この架橋剤を用いて、ＮＢＲ等の架橋ゴムを混練しながら動的架橋するため、架橋ゴムが粉砕されて細かくなる（上記架橋ゴムを主成分とする島構造の平均粒径が、０．１μｍ以上１μｍ未満の範囲になる）。そのため、特定のポリアミド樹脂からなるマトリックス（海構造：連続相）中に分散しているところの、架橋ゴムを主成分とする島構造（分散相）の表面積が増大し、熱可塑性エラストマー体の柔軟性が向上する。その結果、エンジンやシャーシからの振動伝達に対する吸収性能が向上するとともに、ホース内の液圧変動の吸収性能も向上し、ホースの振動を抑制することができる。また、燃料系ホースをパイプに組み付ける際の挿入性も向上する。また、本発明に係る熱可塑性エラストマー体は、マトリックスが、末端にアミノ基を有するポリアミド樹脂からなるため、各種ガスや、オイル，ガソリン等の耐燃料透過性に優れるとともに、上記マトリックスに非架橋ゴムが分散されていることから、柔軟性、耐衝撃性、低温性等にも優れている。また、本発明においては、安価でゴム特性に富む架橋ゴム（島構造用成分）の重量割合が、末端にアミノ基を有するポリアミド樹脂（マトリックス用成分）よりも多いため、低コストで、しかも、圧縮永久歪み特性にも優れている。そのため、この熱可塑性エラストマー体によって形成されるホースは、燃料系ホースとしての用途において優れた性能を発揮することができる。
【００１４】
また、上記特定のフェノール樹脂系架橋剤の配合量が、前記特定の範囲であると、柔軟性がさらに向上する。
【００１５】
また、上記ポリアミド樹脂と架橋ゴムとの重量混合比が、特定の範囲に設定されていると、圧縮永久歪み特性がさらに優れるようになる。
【００１６】
そして、上記非架橋ゴムが、エポキシ基，無水マレイン酸基およびカルボキシル基からなる群から選ばれた少なくとも一つの官能基を有するゴムであると、マトリックス中での非架橋ゴムを主成分とする微粒子の安定性がより高くなり、製品性に優れるようになる。
【００１７】
また、上記非架橋ゴムの配合量が、特定の範囲に設定されていると、より柔軟性等に優れるようになる。
【００１８】
そして、上記非架橋ゴムを主成分とする微粒子の平均粒径が１μｍ以下であると、物性（破断点強度等）の低下を抑制することができるようになる。
【００１９】
また、上記（Ａ）と（Ｃ）とを混練し両者を反応させて（Ｃ）を主成分とする微粒子を形成した後、これに（Ｂ）と（Ｄ）とを混合し（Ｂ）を（Ｄ）により動的架橋すると、柔軟性等に優れた所望の燃料系ホース用熱可塑性エラストマー体を、効率良く生産することができる。
【発明を実施するための最良の形態】
【００２０】
つぎに、本発明の実施の形態を詳しく説明する。
【００２１】
本発明の燃料系ホース用熱可塑性エラストマー体は、末端にアミノ基を有するポリアミド樹脂（Ａ成分）と、特定の架橋ゴム（Ｂ成分）と、上記Ａ成分中のアミノ基と反応する官能基を有する非架橋ゴム（Ｃ成分）と、特定のフェノール樹脂および臭化フェノール樹脂の少なくとも一方からなるフェノール樹脂系架橋剤（Ｄ成分）とを必須成分とし、特定の架橋ゴム（Ｂ成分）の重量割合が、特定のポリアミド樹脂（Ａ成分）よりも多い熱可塑性エラストマー組成物中の特定の架橋ゴム（Ｂ成分）を、上記特定のフェノール樹脂系架橋剤（Ｄ成分）を用いて動的架橋してなるものである。
【００２２】
本発明においては、特定のポリアミド樹脂（Ａ成分）からなるマトリックス（海構造：連続相）中に、特定の架橋ゴム（Ｂ成分）を主成分とする島構造（分散相）と、特定の非架橋ゴム（Ｃ成分）を主成分とする微粒子とがそれぞれ分散しているとともに、上記島構造の平均粒径が０．１μｍ以上１μｍ未満の範囲に設定されており、これらが本発明の特徴である。
【００２３】
上記特定のポリアミド樹脂（Ａ成分）としては、末端にアミノ基を有するものであれば、特に限定はなく、例えば、ラクタムの重合物、ジアミンとジカルボン酸の縮合物、アミノ酸の重合物、これらの共重合体およびブレンド物等があげられる。上記特定のポリアミド樹脂（Ａ成分）の具体例としては、ポリアミド６、ポリアミド１１、ポリアミド１２、ポリアミド６１０、ポリアミド６１２、ポリアミド６とポリアミド６６６との共重合体、もしくはこれらのブレンド体等が好適に用いられる。
【００２４】
上記特定のポリアミド樹脂（Ａ成分）とともに用いられる架橋ゴム（Ｂ成分）としては、特定のフェノール樹脂系架橋剤（Ｄ成分）により架橋する点で、アクリロニトリル−ブタジエンゴム（ＮＢＲ）、水素化アクリロニトリル−ブタジエンゴム（Ｈ−ＮＢＲ）、ブチルゴム（ＩＩＲ）、ハロゲン化ブチルゴム〔臭素化ブチルゴム（Ｂｒ−ＩＩＲ），塩素化ブチルゴム（Ｃｌ−ＩＩＲ）等〕が用いられる。これらは単独でもしくは２種以上併せて用いられる。
【００２５】
上記架橋ゴム（Ｂ成分）の重量割合は、先に述べたように、特定のポリアミド樹脂（Ａ成分）の重量割合よりも多ければ特に限定はないが、Ａ成分とＢ成分の混合比は、重量比で、Ａ成分／Ｂ成分＝４５／５５〜１０／９０の範囲が好ましく、特に好ましくは、Ａ成分／Ｂ成分＝３０／７０〜４５／５５の範囲である。すなわち、このような範囲内であると、耐燃料透過性に劣ることなく、より圧縮永久歪み等に優れるようになるからである。
【００２６】
つぎに、上記Ａ成分およびＢ成分とともに用いられる非架橋ゴム（Ｃ成分）は、上記エラストマー体中で、上記特定のポリアミド樹脂（Ａ成分）のアミノ基と反応するが、特定のフェノール樹脂系架橋剤（Ｄ成分）によって、殆どもしくは全く架橋反応を生じないものが用いられる。上記特定のポリアミド樹脂（Ａ成分）中のアミノ基と反応する官能基としては、例えば、エポキシ基、無水マレイン酸基、カルボキシル基等があげられる。これらは単独でもしくは２種以上併せて用いられる。上記特定のポリアミド樹脂（Ａ成分）中のアミノ基と反応する官能基を有する非架橋ゴム（Ｃ成分）としては、具体的には、アクリルゴム、エポキシ化天然ゴム、マレイン酸変性ＥＰＤＭ、マレイン酸変性ＮＢＲ等があげれられる。これらは単独でもしくは２種以上併せて用いられる。これらのなかでも、柔軟性低下を達成しやすい点で、アクリルゴムが好ましい。
【００２７】
上記特定の非架橋ゴム（Ｃ成分）の配合量は、特に限定はないが、上記特定のポリアミド樹脂（Ａ成分）と、特定の架橋ゴム（Ｂ成分）との合計１００重量部（以下、「部」と略す）に対して、１〜３０部の範囲が好ましく、特に好ましくは５〜２０部の範囲である。すなわち、上記特定の非架橋ゴム（Ｃ成分）の配合量が上記範囲に設定されていると、より柔軟性等に優れるようになるからである。
【００２８】
つぎに、前記Ａ〜Ｃ成分とともに用いられる動的架橋剤としては、先に述べた下記の一般式（１）で表されるフェノール樹脂およびその水酸基（好ましくは、末端水酸基）が臭素化された臭化フェノール樹脂の少なくとも一方からなるフェノール樹脂系架橋剤（Ｄ成分）が用いられる。
【００２９】
【化２】
2008031350.tif 000004
【００３０】
上記一般式（１）において、好ましくは、Ｑは−ＣＨ2 −Ｏ−ＣＨ2 −であり、ｍは０または１〜１０の正の整数であり、Ｒは２０未満の炭素原子を有する有機基であり、特に好ましくは、ｍは０または１〜５の正の整数であり、Ｒは４〜１２の炭素原子を有する有機基である。
【００３１】
上記特定のフェノール樹脂系架橋剤（Ｄ成分）の中でも、アルキルフェノールホルムアルデヒド樹脂、メチロール化アルキルフェノール樹脂、臭素化アルキルフェノール樹脂がより好ましく、特に好ましくはアルキルフェノールホルムアルデヒド樹脂である。
【００３２】
上記特定のフェノール樹脂系架橋剤（Ｄ成分）は、通常の方法で製造することができ、例えば、アルキル置換フェノールまたは非置換フェノールをアルカリ媒体中で、アルデヒド、好ましくはホルムアルデヒドと縮合させることにより、または二官能性フェノールジアルコール類を縮合させることにより製造することができる。あるいは、市販のフェノール樹脂を使用することもできる。
【００３３】
上記特定のフェノール樹脂系架橋剤（Ｄ成分）の具体例としては、アルキルフェノールホルムアルデヒド樹脂（田岡化学工業社製、タッキロール２０１）、臭素化アルキルフェノールホルムアルデヒド樹脂（田岡化学工業社製、タッキロール２５０−Ｉ）、臭素化アルキルフェノールホルムアルデヒド樹脂（田岡化学工業社製、タッキロール２５０−III ）等があげられる。
【００３４】
上記特定のフェノール樹脂系架橋剤（Ｄ成分）の配合量は、前記特定のポリアミド樹脂（Ａ成分）と特定の架橋ゴム（Ｂ成分）との合計１００部に対して１〜１０部の範囲が好ましく、特に好ましくは２〜５部の範囲である。すなわち、Ｄ成分の配合量が１部未満であると、動的架橋が不充分となり、圧縮永久歪み性等の諸物性が低下する傾向がみられ、逆に１０部を超えると、架橋ゴム（Ｂ成分）を主成分とする島構造の平均粒径が１μｍ以上となり、柔軟性が低下する傾向がみられるからである。
【００３５】
なお、上記熱可塑性エラストマー組成物には、前記Ａ〜Ｄ成分以外に、充填剤、補強剤、加工助剤、導電剤、架橋促進剤、老化防止剤、可塑剤等を適宜に配合しても差し支えない。
【００３６】
本発明の燃料系ホース用熱可塑性エラストマー体は、例えば、つぎのようにして作製することができる。すなわち、特定のポリアミド樹脂（Ａ成分）と、特定の非架橋ゴム（Ｃ成分）とを配合し、ニーダー，バンバリーミキサー，ロール，二軸混練機等の混練機を用いて高温（約２００℃）で混練し、両者を反応させ、Ｃを主成分とする微粒子が形成されるまで混練を続ける（好ましくは、１０〜３０分）。この反応は、混練時に粘度が上がることにより確認することができる。つぎに、この中に、特定の架橋ゴム（Ｂ成分）と、特定のフェノール樹脂系架橋剤（Ｄ成分）とを配合するか、あるいは上記特定の架橋ゴム（Ｂ成分）と、特定のフェノール樹脂系架橋剤（Ｄ成分）とを予備混合したものを配合し、さらに必要に応じて充填剤等の他の成分を配合し、高温（約２００℃）で混練を続け（好ましくは、２〜５分）、上記特定の架橋ゴム（Ｂ成分）を特定のフェノール樹脂系架橋剤（Ｄ成分）により動的架橋させることにより得ることができる。
【００３７】
このようにして得られる、本発明の燃料系ホース用熱可塑性エラストマー体は、例えば、図１に示すように、特定のポリアミド樹脂（Ａ成分）からなるマトリックス１中に、特定の架橋ゴム（Ｂ成分）を主成分とする島構造２と、特定の非架橋ゴム（Ｃ成分）を主成分とする微粒子３とが、それぞれ分散されて構成されている。なお、上記微粒子３は、特定の非架橋ゴム（Ｃ成分）のみからなる場合に限定されるものではなく、例えば、図１の拡大部分Ａに示すように、非架橋ゴム４を主体とする微粒子３の表面に、ポリアミド樹脂５が付着していたり、あるいは微粒子３中にポリアミド樹脂５が取り込まれていても差し支えない。また、上記特定のポリアミド樹脂（Ａ成分）からなるマトリックス１中には、ポリアミド樹脂５以外に、充填剤等の他の成分が含有されていても差し支えない。
【００３８】
本発明の燃料系ホース用熱可塑性エラストマー体において、特定の架橋ゴム（Ｂ成分）を主成分とする島構造２の平均粒径は、柔軟性の点から、０．１μｍ以上１μｍ未満の範囲に設定され、好ましくは０．５μｍ以上１μｍ未満の範囲である。すなわち、上記島構造２の平均粒径が１μｍ以上であると、柔軟性が劣るからである。
【００３９】
ここで、上記島構造２の平均粒径は、例えば、走査型電子顕微鏡（ＳＥＭ），走査型プローブ顕微鏡（ＳＰＭ），実態顕微鏡等による顕微鏡写真に基づき測定することができる。なお、上記島構造２の形状が、真球状ではなく楕円球状（断面が楕円の球）等のように一律に定まらない場合には、最長径と最短径との単純平均値をその島構造の粒径とする。
【００４０】
また、上記特定の非架橋ゴム（Ｃ成分）を主成分とする微粒子３の平均粒径は、１μｍ以下が好ましく、特に好ましくは平均粒径０．５〜１μｍの範囲である。このような範囲の平均粒径に設定することにより、物性（破断強度等）の低下を抑制することができるため好ましい。
【００４１】
なお、上記微粒子３の平均粒径も、上記島構造２の平均粒径の測定方法に準じて測定することができる。
【００４２】
本発明の燃料系ホース用熱可塑性エラストマー体は、例えば、燃料系ホースが単層構造の場合は、その層（単層）に用いられ、また、上記燃料系ホースが２層以上の複層構造の場合は、任意の層（好ましくは、最内層）に用いられる。
【００４３】
そして、上記単層構造の燃料系ホースは、例えば、前記Ａ〜Ｄ成分を必須成分とする熱可塑性エラストマー組成物を、ホース状に押し出し成形することにより作製することができる。この製法によると、上記特定の架橋ゴム（Ｂ成分）を主成分とする島構造は、ホース状に押出形成する際に、略球状から、押出方向に偏平した形状となる。なお、上記ホースの製法においては、必要に応じてマンドレルを用いても差し支えない。
【００４４】
また、上記複層構造の燃料系ホースは、例えば、上記単層構造の燃料系ホースの外周面に、直接もしくは補強糸層等の中間層を介して、他の樹脂層やゴム層等を形成することにより作製することができる。
【００４５】
上記燃料系ホースの総厚みは、特に限定はなく、通常、１．５〜１２ｍｍの範囲であり、また、燃料系ホースの内径は、通常、５〜５０ｍｍの範囲である。
【実施例】
【００４６】
つぎに、実施例について比較例と併せて説明する。ただし、本発明はこれら実施例に限定されるものではない。
【００４７】
〔実施例１〕
ポリアミド樹脂（Ａ成分）と、アクリルゴム（Ｃ成分）とを、二軸混練機を用いて２００℃で混練し、Ａ成分とＣ成分とを反応させ、Ｃ成分を主成分とする微粒子の平均粒径が１μｍ以下となるまで混練を続けた（約１５分間）。つぎに、混練機中に、ＮＢＲ（Ｂ成分）と、フェノール樹脂系架橋剤（Ｄ成分）と、残りの成分（酸化亜鉛、ステアリン酸、加硫促進剤）とを同時に投入し、２００℃でＮＢＲ（Ｂ成分）を動的架橋した（３分間）。つぎに、これ（熱可塑性エラストマー体）を、ロールを用いて厚み２ｍｍのシート状にし、２３０℃で５分間プレス成型して、サンプルシート（１２０ｍｍ×１２０ｍｍ×厚み２ｍｍ）を作製した。
【００４８】
〔実施例２〜７、比較例１〜６〕
各成分の種類や配合量等を下記の表１および表２に示すように変更する以外は、実施例１に準じて、サンプルシートを作製した。
【００４９】
【表１】
2008031350.tif 000005
【００５０】
【表２】
2008031350.tif 000006
【００５１】
なお、上記表１および表２に示す材料は、下記のとおりである。
〔ポリアミド樹脂（Ａ成分）〕
ポリアミド１１（アルケマ社製、リルサンＢＥＳＮ  Ｐ２０）
〔ＮＢＲ（Ｂ成分）〕
日本ゼオン社製、ニポールＤＮ２０２（ＡＮ量：３１重量％）
〔アクリルゴム（Ｃ成分）〕
日本ゼオン社製、ニポールＡＲ１２
〔フェノール樹脂系架橋剤（Ｄ成分）〕
アルキルフェノールホルムアルデヒド樹脂（田岡化学工業社製、タッキロール２０１）
〔酸化亜鉛〕
三井金属鉱業社製、酸化亜鉛２種
〔ステアリン酸〕
花王社製、ルナックＳ３０
〔硫黄〕
軽井沢製錬所社製、サルファックスＴ−１０
〔硫黄系加硫促進剤〕
大内新興化学社製、ノクセラーＴＴ−Ｇ
〔有機過酸化物〕
日本油脂社製、ペロキシモンＦ−４０
【００５２】
このようにして得られた実施例品および比較例品を用い、下記の基準に従って各特性の評価を行った。これらの結果を、上記表１および表２に併せて示した。
【００５３】
〔島構造の平均粒径〕
上記サンプルシートの断面を、走査型電子顕微鏡（ＳＥＭ）（日本電子社製、ＪＳＭ−６３９０）による顕微鏡写真により観察し、島構造の平均粒径を測定した。なお、先に述べたように、島構造の形状が、真球状ではなく楕円球状（断面が楕円の球）等のように一律に定まらない場合には、最長径と最短径との単純平均値をその島構造の粒径とした。
【００５４】
〔常態物性〕                                                                      上記サンプルシートを用い、ＪＩＳ  Ｋ６２５１に準じて、破断点強度（ＴＢ）および破断点伸び（ＥＢ）を測定した。
【００５５】
〔硬さ〕
上記サンプルシートの硬さを、ＪＩＳ  Ｋ６２５３に準じて測定した。評価は、硬さが８５未満のものを○、８５以上９０未満のものを△、９０以上のものを×とした。
【００５６】
〔耐ガソリン透過性（カップ法）〕
図２に示すように、フランジ付きのＳＵＳ製カップ（内径φ：６６ｍｍ、カップ内高さＤ：４０ｍｍ）２０を準備し、この中に試験燃料としてＦＵＥＬ  Ｃ（トルエン／イソオクタン＝５０／５０重量％）を１００ｃｃ入れた。つぎに、上記ＳＵＳ製カップ２０のフランジ部２１に、上記サンプルシート（試料）１０を載せ、さらに金網（１６メッシュ）１１を介してパッキン１２で押さえボルト１３で固定した。このようにして組立てられたものを逆さまにし、４０℃オーブンに投入した。そして、１日毎にカップ重量を測定し、その減少量（透過量Ｑ）を算出した。この値をもとに、下記の式（１）に従い、透過係数（ｍｇ・ｍｍ／ｃｍ2 ・ｄａｙ）を算出した。評価は、上記透過係数が２５（ｍｇ・ｍｍ／ｃｍ2 ・ｄａｙ）未満のものを○、２５（ｍｇ・ｍｍ／ｃｍ2 ・ｄａｙ）以上のものを×とした。
【００５７】
【数１】
2008031350.tif 000007
【００５８】
上記結果から、実施例品は、いずれも破断点強度（ＴＢ）および破断点伸び（ＥＢ）に優れるとともに、硬さも良好で柔軟性に優れるとともに、耐ガソリン透過性にも優れていた。なお、特定の架橋ゴム（Ｂ成分）であるＮＢＲに代えて、Ｈ−ＮＢＲ、ＩＩＲ、Ｂｒ−ＩＩＲ、Ｃｌ−ＩＩＲを用いた場合も、実施例品と同等の優れた効果が得られることを実験により確認した。また、フェノール樹脂系架橋剤（Ｄ成分）であるアルキルフェノールホルムアルデヒド樹脂（田岡化学工業社製、タッキロール２０１）に代えて、臭素化アルキルフェノールホルムアルデヒド樹脂（田岡化学工業社製、タッキロール２５０−Ｉ）、もしくは臭素化アルキルフェノールホルムアルデヒド樹脂（田岡化学工業社製、タッキロール２５０−III ）を用いた場合も、実施例品と同等の優れた効果が得られることを実験により確認した。
【００５９】
これに対して、比較例１品は、実施例１品に比べて動的架橋時間が短いため、島構造の平均粒径が大きく（１μｍ）、柔軟性に劣っていた。また、比較例２品は、硫黄架橋であるため柔軟性に劣り、比較例３品は、過酸化物架橋であるため柔軟性に劣っていた。この理由は明らかではないが、硫黄架橋や過酸化物架橋の場合は、実施例のフェノール樹脂系架橋剤を用いた樹脂架橋に比べて、架橋速度が速く、架橋ゴムを主成分とする島構造の粒径が、実施例品に比べて大きいため、実施例品に比べて柔軟性が劣ると推察される。比較例４品は、ポリアミド樹脂（Ａ成分）中のアミノ基と反応する官能基を有する非架橋ゴム（Ｃ成分）を配合していないため、柔軟性に劣っていた。比較例５品は、ＮＢＲ（Ｂ成分）の重量割合がポリアミド樹脂（Ａ成分）よりも少ないため、柔軟性に劣っていた。比較例６品は、ポリアミド樹脂（Ａ成分）を配合していないため、成型できなかった。
【産業上の利用可能性】
【００６０】
本発明の燃料系ホース用熱可塑性エラストマー体は、例えば、自動車等の燃料〔ガソリン、アルコール混合ガソリン（ガソホール）、アルコール、水素、軽油、ジメチルエーテル、ＬＰＧ、ＣＮＧ等〕の輸送ホース等の燃料系ホースに用いられる。
【図面の簡単な説明】
【００６１】
【図１】本発明の燃料系ホース用熱可塑性エラストマー体における各材料の分散状態を示す模式図である。
【図２】耐ガソリン透過性（カップ法）の試験方法を示す説明図である。
【符号の説明】
【００６２】
１  マトリックス
２  島構造
３  微粒子
４  非架橋ゴム
５  ポリアミド樹脂
【図１】
2008031350.tif 000009
【図２】
2008031350.tif 000010